(57)【要約】      （修正有）【課題】  導電性織物において表面に露出する導電性金属線材の面積の割合を大きくして大きな電磁波遮蔽性能を有しながら、通常の織物と全く同じように織機で織れること。【解決手段】  導電性織物１を構成する混合糸２は複数本のナイロン繊維の束３を中心にして、このナイロン繊維３にニッケルメッキされた銅線材４をＺ撚り（４ａ）及びＳ撚り（４ｂ）して形成されている。ニッケルメッキ銅線材４の太さは、約８０μｍである。これによって、ニッケルメッキ銅線材４は必要な太さのナイロン繊維３を中心に撚られているために伸縮性に富み、ナイロン繊維３ができるだけニッケルメッキ銅線材４で覆われるようにしても形成された混合糸２が強度と柔軟性を充分に有するため、容易に通常の織機で織物とすることができる。この導電性織物１の電磁波遮蔽性能を測定したところ、周波数１００ＭＨｚにおいて６５ｄＢ〜７０ｄＢという高い値を示した。【選択図】        図１
2006124900.tif 000002
【特許請求の範囲】
【請求項１】
１本または複数本の通常の可紡性繊維に少なくとも導電性の金属線材をＺ撚り及び／またはＳ撚りして形成した混合糸を織成してなることを特徴とする導電性織物。
【請求項２】
１本または複数本の通常の可紡性繊維に２本以上の少なくとも導電性の金属線材をＺ撚り及び／またはＳ撚りして、前記通常の可紡性繊維の大部分が前記導電性金属線材で覆われるように形成した混合糸を織成してなることを特徴とする導電性織物。
【請求項３】
１本または複数本の水溶性繊維及び１本または複数本の伸縮性を有する繊維を束にしたものに少なくとも導電性の１本または複数本の金属線材をＺ撚り及び／またはＳ撚りして形成した混合糸を織成してなる混合糸織物を所定温度の水中に浸して前記水溶性繊維を溶解・除去してなる伸縮性を有することを特徴とする導電性織物。
【請求項４】
１本または複数本の伸縮性を有する繊維に１本または複数本の水溶性繊維をＺ撚り及び／またはＳ撚りして形成した元糸にさらに少なくとも導電性の１本または複数本の金属線材をＺ撚り及び／またはＳ撚りして形成した混合糸を織成してなる混合糸織物を所定温度の水中に浸して前記水溶性繊維を溶解・除去してなる伸縮性を有することを特徴とする導電性織物。
【請求項５】
１本または複数本の通常の可紡性繊維に少なくとも導電性の金属線材をＺ撚り及び／またはＳ撚りして形成した混合糸と複数本の伸縮性を有する繊維を束にしたものとを縦方向及び横方向ともに交互に配置されるように織成してなる伸縮性を有することを特徴とする導電性織物。
【請求項６】
複数本の伸縮性を有する繊維を束にしたものを縦糸または横糸にし、少なくとも導電性の金属線材を横糸または縦糸にして織成してなる伸縮性を有することを特徴とする導電性織物。
【請求項７】
前記導電性金属線材は、約５０μｍ〜約５００μｍの太さを有することを特徴とする請求項１乃至請求項６のいずれか１つに記載の導電性織物。
【請求項８】
前記導電性金属線材は、銅線材であることを特徴とする請求項１乃至請求項７のいずれか１つに記載の導電性織物。
【請求項９】
前記導電性金属線材は、導電性を有する磁性体であることを特徴とする請求項１乃至請求項７のいずれか１つに記載の導電性織物。
【請求項１０】
前記混合糸或いは前記複数本の伸縮性を有する繊維を束にしたものと前記混合糸または前記導電性金属線材とを多重織りしてなることを特徴とする請求項１乃至請求項９のいずれか１つに記載の導電性織物。
【請求項１１】
前記混合糸或いは前記複数本の伸縮性を有する繊維を束にしたものと前記混合糸または前記導電性金属線材とを３次元構造に織成してなることを特徴とする請求項１乃至請求項９のいずれか１つに記載の導電性織物。
【請求項１２】
前記導電性織物または前記導電性織物をテープ状に裁断したものを巻き付けることによって、巻き付けられた人体または物体或いはその一部を静電的にシールドするとともに電磁波からシールドすることを特徴とする請求項１乃至請求項１１のいずれか１つに記載の導電性織物。
【請求項１３】
１本または複数本の水溶性繊維に少なくとも導電性の金属線材をＺ撚り及び／またはＳ撚りして形成した混合糸を織成してなる混合糸織物を所定温度の水中に浸して前記水溶性繊維を溶解・除去してなることを特徴とする金属製織物。
【請求項１４】
１本または複数本の溶融性繊維に少なくとも導電性の金属線材をＺ撚り及び／またはＳ撚りして形成した混合糸を織成してなる混合糸織物を所定温度の液中に浸して前記溶融性繊維を溶解・除去してなることを特徴とする金属製織物。
【請求項１５】
前記混合糸を多重織りしてなる混合糸織物を所定温度の水中または液中に浸して前記水溶性繊維または前記溶融性繊維を溶解・除去してなることを特徴とする請求項１３または請求項１４に記載の金属製織物。
【請求項１６】
前記混合糸を３次元構造に織成してなる混合糸織物を所定温度の水中または液中に浸して前記水溶性繊維または前記溶融性繊維を溶解・除去してなることを特徴とする請求項１３または請求項１４に記載の金属製織物。
【請求項１７】
請求項１乃至請求項１２のいずれか１つに記載の導電性織物若しくは請求項１３乃至請求項１６のいずれか１つに記載の混合糸織物を加熱することによって前記通常の可紡性繊維、前記伸縮性を有する繊維、前記水溶性繊維または前記溶融性繊維のみを融解・除去または燃焼・除去してなることを特徴とする金属製織物。
【請求項１８】
前記導電性金属線材は、導電性を有する磁性体であることを特徴とする請求項１３乃至請求項１６のいずれか１つに記載の金属製織物。
【発明の詳細な説明】
【技術分野】
【０００１】
本発明は、優れた電磁波遮蔽材として用いることができる導電性織物及び金属製織物に関するもので、特に電磁波遮蔽性能の大幅な向上を可能とする導電性織物及び容易に作ることができる金属製織物に関するものである。
【背景技術】
【０００２】
近年、ＩＴ（情報技術）の発達によって、パーソナル・コンピュータを始めとするＩＴ機器・ＯＡ機器が急速に普及し、通常の家庭環境や職場環境においても、これらのＩＴ機器・ＯＡ機器から放射される電磁波が人体にもたらす影響が問題にされるようになってきた。そこで、特許文献１に記載の考案においては、上記機器類の電磁波遮蔽用キャビネット等への応用を目的として、弾性繊維の周囲に金属繊維を螺旋状に巻き付けた複合弾性糸で構成された織布を熱可塑性合成樹脂シートで挟んだ電磁波遮蔽用合成樹脂板について提案している。
【０００３】
また、特許文献２に記載の考案においては、より広い範囲で電磁波を遮蔽できるようにするために、アルミ箔をステープル繊維状に微細に裁断して得られたアルミニウム繊維と通常の可紡性繊維との混紡糸を用いて織成された織地により形成された電磁波シールド用カーテンについて提案している。
【０００４】
さらに、特許文献３に記載の発明においては、人体をより確実に電磁波から守ることを目的として、電磁波遮蔽作業服等を縫製するために、導電性金属線材と撚り糸またはフィラメント糸とを平行に引き揃えて芯糸を形成し、この芯糸の周囲に撚り糸またはフィラメント糸をＺ撚り、Ｓ撚りして導電性金属線材が露出しないようにして、電磁波遮蔽編織用複合糸を形成している。
【特許文献１】実公平３−４０５９５号公報
【特許文献２】実公平３−３６５３８号公報
【特許文献３】特開２００４−１１０３３号公報
【発明の開示】
【発明が解決しようとする課題】
【０００５】
しかしながら、導電性金属材料とそれ以外のものとの混合物からなる電磁波遮蔽体の遮蔽性能は、表面に露出している導電性金属材料の面積の割合が多いほど向上する。これに対して、上記特許文献１に記載の電磁波遮蔽用合成樹脂板においては、熱可塑性合成樹脂シートの間に金属繊維を用いて構成した織布を挟んでおり、表面には導電性金属材料が露出していない。その結果、電磁波遮蔽性能も周波数３０ＭＨｚで５７ｄＢ、１０００ＭＨｚで４２ｄＢと大きな値は得られていない。また、上記特許文献２に記載の電磁波シールド用カーテンにおいても、アルミニウム繊維の表面露出比率が少ないため、電磁波遮蔽性能も周波数１０〜５００ＭＨｚの電磁波に対して３０〜５０ｄＢに留まっている。
【０００６】
さらに、特許文献３に記載の電磁波遮蔽編織用複合糸においては、着心地の良さを重視しているために導電性金属線材が露出しないようにしていることから、具体的な測定データは記載されていないが、電磁波遮蔽性能はさらに小さいものと考えられる。
【０００７】
電磁波遮蔽用織物の電磁波遮蔽性能を最も容易に向上させるには、導電性金属線材のみで織物を織るのが理想的であるが、金属線材は強度に劣るために織機でそのまま織ろうとしても切れてしまったり、絡まってしまったりという不具合が起こる。そのため、導電性金属線材に限らず、金属フィルター等への応用を目的とした金属線材のみからなる金属製織物を織成することはできなかった。
【０００８】
そこで、本発明は、表面に露出する導電性金属線材の面積の割合をできるだけ大きくすることによってより大きな電磁波遮蔽性能を有しながら、通常の織物と全く同じように織機で織ることができる導電性織物の提供を課題とするものである。また、本発明は同時に用途に応じて目の細かさや金属線材の太さを任意に調整できる金属線材のみからなる金属製織物の提供をも課題とするものである。
【課題を解決するための手段】
【０００９】
請求項１の発明にかかる導電性織物は、１本または複数本の通常の可紡性繊維に少なくとも導電性の金属線材をＺ撚り及び／またはＳ撚りして形成した混合糸を織成してなるものである。
【００１０】
ここで、「通常の可紡性繊維」としては、木綿、絹、麻、羊毛、ナイロン、ビニロン、ポリエステル繊維、アクリル繊維、塩化ビニリデン繊維、アセテート、レーヨン等の有機質繊維、ガラス繊維等の無機質繊維またはこれらの繊維を混用することができる。また、「少なくとも導電性の金属線材」とは、導電性を持つことを要件とし、良好な導電体であることが望ましいが、磁気的遮蔽を行う場合には、磁性体であることも必要であり、好ましくは、強磁性体であることが必要である。しかし、本発明を実施する場合には、少なくとも導電性の金属線材であれば静電的なシールド及び電磁波のシールド効果が確認される。
【００１１】
請求項２の発明にかかる導電性織物は、１本または複数本の通常の可紡性繊維に２本以上の少なくとも導電性の金属線材をＺ撚り及び／またはＳ撚りして前記通常の可紡性繊維の大部分が前記導電性の金属線材で覆われるように形成した混合糸を織成してなるものである。
【００１２】
ここで、「通常の可紡性繊維」としては、木綿、絹、麻、羊毛、ナイロン、ビニロン、ポリエステル繊維、アクリル繊維、塩化ビニリデン繊維、アセテート、レーヨン等の有機質繊維、ガラス繊維等の無機質繊維またはこれらの繊維を混用することができる。また、「少なくとも導電性の金属線材」とは、導電性を持つことを要件とし、良好な導電体であることが望ましいが、磁気的遮蔽を行う場合には、磁性体であることも必要であり、好ましくは、強磁性体であることが必要である。しかし、本発明を実施する場合には、少なくとも導電性の金属線材であれば静電的なシールド及び電磁波のシールド効果が確認される。
【００１３】
請求項３の発明にかかる導電性織物は、１本または複数本の水溶性繊維及び１本または複数本の伸縮性を有する繊維を束にしたものに少なくとも導電性の１本または複数本の金属線材をＺ撚り及び／またはＳ撚りして形成した混合糸を織成してなる混合糸織物を所定温度の水中に浸して前記水溶性繊維を溶解・除去してなる伸縮性を有するものである。
【００１４】
ここで、「水溶性繊維」としては、水溶性ビニロン繊維等を用いることができる。また、「伸縮性を有する繊維」としては、ポリエステルからなるＦＴＹ（フィラメント・ツイステッド・ヤーン）や、綿からなるＣＳＹ（コア・スパン・ヤーン）等がある。なお、導電性織物の用途にもよるが、金属線材としては水中に浸されるので、ステンレス線材、アルミニウム線材、亜鉛線材等の錆び難い材料がより好ましい。
【００１５】
請求項４の発明にかかる導電性織物は、１本または複数本の伸縮性を有する繊維に１本または複数本の水溶性繊維をＺ撚り及び／またはＳ撚りして形成した元糸にさらに少なくとも導電性の１本または複数本の金属線材をＺ撚り及び／またはＳ撚りして形成した混合糸を織成してなる混合糸織物を所定温度の水中に浸して前記水溶性繊維を溶解・除去してなる伸縮性を有するものである。なお、導電性織物の用途にもよるが、金属線材としては水中に浸されるので、ステンレス線材、アルミニウム線材、亜鉛線材等の錆び難い材料がより好ましい。
【００１６】
請求項５の発明にかかる導電性織物は、１本または複数本の通常の可紡性繊維に少なくとも導電性の金属線材をＺ撚り及び／またはＳ撚りして形成した混合糸と複数本の伸縮性を有する繊維を束にしたものとを縦方向及び横方向ともに交互に配置されるように織成してなる伸縮性を有するものである。
【００１７】
請求項６の発明にかかる導電性織物は、複数本の伸縮性を有する繊維を束にしたものを縦糸または横糸にし、少なくとも導電性の金属線材を横糸または縦糸にして織成してなる伸縮性を有するものである。
【００１８】
請求項７の発明にかかる導電性織物は、請求項１乃至請求項６のいずれか１つの構成において、前記導電性の金属線材は約５０μｍ〜約５００μｍの太さを有するものである。
【００１９】
請求項８の発明にかかる導電性織物は、請求項１乃至請求項７のいずれか１つの構成において、前記導電性の金属線材は銅線材であるものである。
【００２０】
請求項９の発明にかかる導電性織物は、請求項１乃至請求項７のいずれか１つの構成において、前記導電性の金属線材は導電性を有する磁性体である。例えば、鉄（Ｆｅ）、ニッケル（Ｎｉ）、コバルト（Ｃｏ）等が使用できる。
【００２１】
請求項１０の発明にかかる導電性織物は、請求項１乃至請求項９のいずれか１つの構成において、前記混合糸或いは前記複数本の伸縮性を有する繊維を束にしたものと前記混合糸または前記導電性金属線材とを多重織りしてなるものである。
【００２２】
請求項１１の発明にかかる導電性織物は、請求項１乃至請求項９のいずれか１つの構成において、前記混合糸或いは前記複数本の伸縮性を有する繊維を束にしたものと前記混合糸または前記導電性金属線材とを３次元構造に織成してなるものである。
【００２３】
請求項１２の発明にかかる導電性織物は、請求項１乃至請求項１１のいずれか１つの構成において、前記導電性織物または前記導電性織物をテープ状に裁断したものを巻き付けることによって、巻き付けられた人体または物体或いはその一部を静電的にシールドするとともに電磁波からシールドするものである。
【００２４】
請求項１３の発明にかかる金属製織物は、１本または複数本の水溶性繊維に金属線材をＺ撚り及び／またはＳ撚りして形成した混合糸を織成してなる混合糸織物を所定温度の水中に浸して前記水溶性繊維を溶解・除去してなるものである。
【００２５】
ここで、「水溶性繊維」としては、例えば、水溶性ビニロン繊維等を用いることができる。これによって、必要な太さの水溶性繊維を中心とした混合糸は充分な強度を有するので通常の織機で織ることができ、水溶性繊維を溶解・除去することによって金属線材のみからなる織物を製造することができ、電磁波遮蔽材、金属フィルターを始めとして細い金属線から形成される製品への応用が可能になる。金属製織物の目の細かさや金属線材の太さは、混合糸を形成するときの水溶性繊維の太さと金属線材の太さを適宜選択することによって、任意に調整することができる。なお、金属製織物の用途にもよるが、金属線材としては水中に浸されるので、ステンレス線材、アルミニウム線材、亜鉛線材等の錆び難い材料がより好ましい。
【００２６】
請求項１４の発明にかかる金属製織物は、１本または複数本の溶融性繊維に少なくとも導電性の金属線材をＺ撚り及び／またはＳ撚りして形成した混合糸を織成してなる混合糸織物を所定温度の液中に浸して前記溶融性繊維を溶解・除去してなるものである。
【００２７】
前述のように、「水溶性繊維」では、少なくとも導電性の金属線材に錆がくる可能性がある。しかし、本発明では、織物を形成する場合の芯材を溶融できればよいことから、「溶融性繊維」の使用が望ましい。
【００２８】
請求項１５の発明にかかる金属製織物は、請求項１３または請求項１４の構成において、前記混合糸を多重織りしてなる混合糸織物を所定温度の水中または液中に浸して前記水溶性繊維または前記溶融性繊維を溶解・除去してなるものである。
【００２９】
請求項１６の発明にかかる金属製織物は、請求項１３または請求項１４の構成において、前記混合糸を３次元構造に織成してなる混合糸織物を所定温度の水中または液中に浸して前記水溶性繊維または前記溶融性繊維を溶解・除去してなるものである。
【００３０】
請求項１７の発明にかかる金属製織物は、請求項１乃至請求項１２のいずれか１つに記載の導電性織物若しくは請求項１３乃至請求項１６のいずれか１つに記載の混合糸織物を加熱することによって前記通常の可紡性繊維、前記伸縮性を有する繊維、前記水溶性繊維または前記溶融性繊維のみを融解・除去または燃焼・除去してなるものである。
【００３１】
請求項１８の発明にかかる金属製織物は、請求項１３乃至請求項１６のいずれか１つの構成において、前記導電性の金属線材は導電性を有する磁性体である。例えば、鉄（Ｆｅ）、ニッケル（Ｎｉ）、コバルト（Ｃｏ）等が使用できる。
【発明の効果】
【００３２】
請求項１の発明にかかる導電性織物は、１本または複数本の通常の可紡性繊維に少なくとも導電性の金属線材をＺ撚り及び／またはＳ撚りして形成した混合糸を織成してなるものである。ここで、「通常の可紡性繊維」としては、木綿、絹、麻、羊毛、ナイロン、ビニロン、ポリエステル繊維、アクリル繊維、塩化ビニリデン繊維、アセテート、レーヨン等の有機質繊維、ガラス繊維等の無機質繊維またはこれらの繊維を混用することができる。これによって、金属線材は必要な太さの通常の可紡性繊維を中心に撚られているために伸縮性に富み、金属線材を太くしても形成された混合糸が強度と柔軟性を充分に有するため、容易に通常の織機で織物とすることができる。そして、混合糸は中心に通常の可紡性繊維を配置し、周囲に導電性金属線材をＺ撚り及び／またはＳ撚りして形成されているので、織成された織物は表面に露出している金属の割合が際立って多くなり、したがって、より電磁波遮蔽性に優れた導電性織物となる。
【００３３】
よって、優れた電磁波遮蔽材として電磁波遮蔽用カーテンや電磁波遮蔽用シート、金属の感触が気にならないエプロン型の衣服の前面だけに導電性織物を縫付けた電磁波遮蔽作業着等に応用することができる。
【００３４】
このようにして、表面に露出する導電性金属線材の面積の割合をできるだけ大きくすることによってより大きな電磁波遮蔽性能を有しながら、通常の織物と全く同じように織機で織ることができる導電性織物となる。
【００３５】
請求項２の発明にかかる導電性織物は、１本または複数本の通常の可紡性繊維に２本以上の少なくとも導電性の金属線材をＺ撚り及び／またはＳ撚りして通常の可紡性繊維の大部分が導電性金属線材で覆われるように形成した混合糸を織成してなるものである。ここで、「通常の可紡性繊維」としては、木綿、絹、麻、羊毛、ナイロン、ビニロン、ポリエステル繊維、アクリル繊維、塩化ビニリデン繊維、アセテート、レーヨン等の有機質繊維、ガラス繊維等の無機質繊維またはこれらの繊維を混用することができる。これによって、導電性金属線材は必要な太さの通常の可紡性繊維を中心に撚られているために伸縮性に富み、通常の可紡性繊維の大部分が導電性金属線材で覆われるようにしても形成された混合糸が強度と柔軟性を充分に有するため、容易に通常の織機で織物とすることができる。
【００３６】
そして、混合糸は中心に通常の可紡性繊維を配置し、その大部分が導電性金属線材で覆われるように周囲に２本以上の導電性金属線材をＺ撚り及び／またはＳ撚りして形成されているので、織成された織物の表面には殆ど金属のみが露出していることになり、したがってさらに電磁波遮蔽性に優れた導電性織物となる。
【００３７】
よって、より優れた電磁波遮蔽材として電磁波遮蔽用カーテンや電磁波遮蔽用シート、金属の感触が気にならないエプロン型の衣服の前面だけに導電性織物を縫付けた電磁波遮蔽作業着等に応用することができる。
【００３８】
このようにして、表面に露出する導電性金属線材の面積の割合を最大限に大きくすることによってさらに大きな電磁波遮蔽性能を有しながら、通常の織物と全く同じように織機で織ることができる導電性織物となる。
【００３９】
請求項３の発明にかかる導電性織物は、１本または複数本の水溶性繊維及び１本または複数本の伸縮性を有する繊維を束にしたものに少なくとも導電性の１本または複数本の金属線材をＺ撚り及び／またはＳ撚りして形成した混合糸を織成してなる混合糸織物を所定温度の水中に浸して水溶性繊維を溶解・除去してなる伸縮性を有するものである。
【００４０】
ここで、「水溶性繊維」としては、水溶性ビニロン繊維等を用いることができる。また、「伸縮性を有する繊維」としては、ポリエステルからなるＦＴＹ（フィラメント・ツイステッド・ヤーン）や、綿からなるＣＳＹ（コア・スパン・ヤーン）等がある。
【００４１】
伸縮性を有する導電性織物を得るためには、混合糸の中心に配置される通常の可紡性繊維を単に伸縮性を有する繊維に置き換えるだけではうまく行かない。そこで、本発明者が鋭意実験研究を繰り返した結果、中心に配置される伸縮性を有する繊維と少なくとも導電性の１本または複数本の金属線材をＺ撚り及び／またはＳ撚りして形成される金属線材部分との間に隙間を設けることによって、織り上げられた導電性織物に顕著な伸縮性が得られることを見出し、この知見に基いて本発明を完成したものである。
【００４２】
即ち、１本以上の水溶性繊維及び１本以上の伸縮性を有する繊維を束にして少なくとも導電性の１本または複数本の金属線材をＺ撚り及び／またはＳ撚りして形成した混合糸を、織成して混合糸織物とした後に所定温度の水中に浸して水溶性繊維のみを溶解・除去することによって、伸縮性を有する繊維と金属線材部分との間に隙間が生ずるため、顕著な伸縮性を有する導電性織物を得ることができる。なお、導電性織物の用途にもよるが、金属線材としては水中に浸されるので、ステンレス線材、アルミニウム線材、亜鉛線材等の錆び難い材料がより好ましい。
【００４３】
このようにして、表面に露出する導電性金属線材の面積の割合をできるだけ大きくすることによってより大きな電磁波遮蔽性能を有しながら、通常の織物と全く同じように織機で織ることができるとともに、伸縮性をも有する導電性織物となる。
【００４４】
請求項４の発明にかかる導電性織物は、１本または複数本の伸縮性を有する繊維に１本または複数本の水溶性繊維をＺ撚り及び／またはＳ撚りして形成した元糸にさらに少なくとも導電性の１本または複数本の金属線材をＺ撚り及び／またはＳ撚りして形成した混合糸を織成してなる混合糸織物を所定温度の水中に浸して前記水溶性繊維を溶解・除去してなる伸縮性を有するものである。
【００４５】
ここで、「水溶性繊維」としては、水溶性ビニロン繊維等を用いることができる。また、「伸縮性を有する繊維」としては、ポリエステルからなるＦＴＹ（フィラメント・ツイステッド・ヤーン）や、綿からなるＣＳＹ（コア・スパン・ヤーン）等がある。
【００４６】
即ち、１本以上の伸縮性を有する繊維に１本以上の水溶性繊維をＺ撚り及び／またはＳ撚りして形成した元糸に、さらに少なくとも導電性の１本または複数本の金属線材をＺ撚り及び／またはＳ撚りして混合糸を形成し、この混合糸を織成して混合糸織物とした後に所定温度の水中に浸して水溶性繊維のみを溶解・除去することによって、伸縮性を有する繊維と金属線材部分との間に隙間が生ずるため、顕著な伸縮性を有する導電性織物を得ることができる。なお、導電性織物の用途にもよるが、金属線材としては水中に浸されるので、ステンレス線材、アルミニウム線材、亜鉛線材等の錆び難い材料がより好ましい。
【００４７】
このようにして、表面に露出する導電性金属線材の面積の割合をできるだけ大きくすることによってより大きな電磁波遮蔽性能を有しながら、通常の織物と全く同じように織機で織ることができるとともに、伸縮性をも有する導電性織物となる。
【００４８】
請求項５の発明にかかる導電性織物は、１本または複数本の通常の可紡性繊維に少なくとも導電性の金属線材をＺ撚り及び／またはＳ撚りして形成した混合糸と複数本の伸縮性を有する繊維を束にしたものとを縦方向及び横方向ともに交互に配置されるように織成してなる伸縮性を有するものである。
【００４９】
ここで、「伸縮性を有する繊維」としては、ポリエステルからなるＦＴＹ（フィラメント・ツイステッド・ヤーン）や、綿からなるＣＳＹ（コア・スパン・ヤーン）等がある。
【００５０】
即ち、縦糸及び横糸として、可紡性繊維に少なくとも導電性の金属線材をＺ撚り及び／またはＳ撚りして形成した混合糸と複数本の伸縮性を有する繊維を束にしたものとを交互に用いることによって、伸縮性を有さない混合糸の間に伸縮性を有する繊維を束にしたものが挟まれた構造の織物を形成することによって、顕著な伸縮性を有する導電性織物を得ることができる。したがって、請求項３，４に記載の発明の作用効果に加えて、水中に浸す必要がないため工数が省けるとともに、金属線材として材料を選ばないという作用効果が得られる。
【００５１】
このようにして、表面に露出する導電性金属線材の面積の割合をできるだけ大きくすることによってより大きな電磁波遮蔽性能を有しながら、通常の織物と全く同じように織機で織ることができるとともに、伸縮性をも有する導電性織物となる。
【００５２】
請求項６の発明にかかる導電性織物は、複数本の伸縮性を有する繊維を束にしたものを縦糸または横糸にし、少なくとも導電性の金属線材を横糸または縦糸にして織成してなる伸縮性を有するものである。
【００５３】
ここで、「伸縮性を有する繊維」としては、ポリエステルからなるＦＴＹ（フィラメント・ツイステッド・ヤーン）や、綿からなるＣＳＹ（コア・スパン・ヤーン）等がある。
【００５４】
即ち、複数本の伸縮性を有する繊維を束にしたものを縦方向または横方向にのみ並べ、少なくとも導電性の金属線材を横方向または縦方向にのみ並べることによって、複数本の伸縮性を有する繊維を束にしたものの方向には、顕著な伸縮性を有する導電性織物を得ることができる。したがって、請求項３，４に記載の発明の作用効果に加えて、水中に浸す必要がないため工数が省けるとともに、金属線材として材料を選ばないという作用効果が得られる。
【００５５】
このようにして、表面に露出する導電性金属線材の面積の割合をできるだけ大きくすることによってより大きな電磁波遮蔽性能を有しながら、通常の織物と全く同じように織機で織ることができるとともに、伸縮性をも有する導電性織物となる。
【００５６】
請求項７の発明にかかる導電性織物は、導電性金属線材が約５０μｍ〜約５００μｍの太さを有するものである。本発明者は、本発明にかかる導電性織物を構成する導電性金属線材として、どの程度の太さを有するものが最も適しているか鋭意実験研究の結果、約５０μｍ〜約５００μｍの太さを有するものが最も適していることを見出し、この知見に基いて本発明を完成させたものである。
【００５７】
即ち、導電性金属線材の太さが約５０μｍ未満であると、通常の可紡性繊維にＺ撚り及び／またはＳ撚りして混合糸を形成するときに切れる可能性が高くなり、また導電性織物としたときに表面に露出する導電性金属線材の割合が小さくなるため、大きな電磁波遮蔽性能が得られない。一方、導電性金属線材の太さが約５００μｍを超えると、通常の可紡性繊維にＺ撚り及び／またはＳ撚りして混合糸を形成するときに柔軟性が不足してうまく混合糸を紡糸することができない。したがって、導電性金属線材の太さを約５０μｍ〜約５００μｍの範囲内とすることによって、容易に混合糸を紡糸することができ、また導電性織物としたときに表面に露出する導電性金属線材の割合が大きくなるため、大きな電磁波遮蔽性能を得ることができる。
【００５８】
このようにして、表面に露出する導電性金属線材の面積の割合をできるだけ大きくすることによって大きな電磁波遮蔽性能を有しながら、通常の織物と全く同じように織機で織ることができる導電性織物となる。
【００５９】
請求項８の発明にかかる導電性織物においては、少なくとも導電性の金属線材として銅線材を用いているから、請求項１乃至請求項７のいずれか１つの効果に加えて、銅線材は導電性に優れ、柔軟性も兼ね備えており、任意の太さのものが容易に入手できるので、本発明の導電性織物における導電性の金属線材として適している。銅線材がニッケル等でメッキされていれば、耐候性にも優れるのでより好ましい。
【００６０】
このようにして、表面に露出する導電性の金属線材の面積の割合をできるだけ大きくすることによって大きな電磁波遮蔽性能を有しながら、通常の織物と全く同じように織機で織ることができる導電性織物となる。
【００６１】
請求項９の発明にかかる導電性織物においては、前記導電性の金属線材を導電性を有する磁性体としたものであるから、請求項１乃至請求項７のいずれか１つの効果に加えて、磁性体としての機能を合わせ持つから、電磁波の遮蔽として良好な特性を持たせることができる。
【００６２】
請求項１０の発明にかかる導電性織物は、混合糸或いは複数本の伸縮性を有する繊維を束にしたものと混合糸または導電性金属線材とを多重織りしてなるものであり、混合糸或いは複数本の伸縮性を有する繊維を束にしたものが強度と柔軟性を充分に有するため、二重織り・三重織りはもとより、四重織り・五重織りも可能である。このように、少なくとも導電性の金属線材または導電性を有する磁性体の金属線材を撚り込んだ混合糸或いは複数本の伸縮性を有する繊維を束にしたものと混合糸または導電性金属線材とを多重織りすることによって、導電性織物に含まれる金属線材の絶対量が益々増加するため、より優れた電磁波遮蔽性能を有する導電性織物を得ることができる。
【００６３】
請求項１１の発明にかかる導電性織物は、混合糸或いは複数本の伸縮性を有する繊維を束にしたものと混合糸または導電性金属線材とを３次元構造に織成してなるものである。ここで、「３次元構造」とは、例えば段ボールのように３次元的な膨らみを有する構造をいう。このように、少なくとも導電性の金属線材または導電性を有する磁性体の金属線材を撚り込んだ混合糸で立体的な構造を形成することによって、多重織りの効果とともに内部に適当な空間ができることから、さらに優れた電磁波遮蔽性能を有する導電性織物を得ることができる。
【００６４】
請求項１２の発明にかかる導電性織物は、導電性織物または導電性織物をテープ状に裁断したものを巻き付けることによって、巻き付けられた人体または物体或いはその一部を静電的にシールドするとともに電磁波からシールドするものである。このように、導電性織物または導電性織物をテープ状に裁断したものは可撓性に優れ、どんなものにもどのような巻き方でも（螺旋状にも、帯状にも）巻き付けることができることから、人体または物体或いはその一部を容易にシールドすることができる。特に、人体やその一部或いは長い物体等に巻き付ける場合には、螺旋状に巻き付けることによってシールドすることになる。
【００６５】
請求項１３の発明にかかる金属製織物は、１本または複数本の水溶性繊維に少なくとも導電性の金属線材をＺ撚り及び／またはＳ撚りして形成した混合糸を織成してなる混合糸織物を所定温度の水中に浸して水溶性繊維を溶解・除去してなるものである。ここで、「水溶性繊維」としては、水溶性ビニロン繊維等を用いることができる。これによって、必要な太さの水溶性繊維を中心とした混合糸は充分な強度を有するので通常の織機で織ることができ、水溶性繊維を溶解・除去することによって金属線材のみからなる織物を製造することができ、電磁波遮蔽材、金属フィルターを始めとして細い金属線から形成される製品への応用が可能になる。金属製織物の目の細かさや金属線材の太さは、混合糸を形成するときの水溶性繊維の太さと金属線材の太さを適宜選択することによって、任意に調整することができる。なお、金属製織物の用途にもよるが、金属線材としては水中に浸されるので、ステンレス線材、アルミニウム線材、亜鉛線材等の錆び難い材料がより好ましい。
【００６６】
このようにして、優れた電磁波遮蔽性能を有するとともに、用途に応じて目の細かさや金属線材の太さを任意に調整できる金属線材のみからなる金属製織物となる。
【００６７】
請求項１４の発明にかかる金属製織物は、１本または複数本の溶融性繊維に少なくとも導電性の金属線材をＺ撚り及び／またはＳ撚りして形成した混合糸を織成してなる混合糸織物を所定温度の液中に浸して前記溶融性繊維を溶解・除去してなるものであるから、請求項１３の効果に加えて、請求項１３の「水溶性繊維」の問題点である導電性の金属線材に錆がくる可能性をなくすことができる。
【００６８】
ここで、「溶融性繊維」としては、例えばポリエステル、羊毛等を用いることができ、「溶融性繊維」を溶解させるための「溶液」としては、例えばポリエステルに対してはフェノールと四塩化エタンの混合液を、また羊毛に対しては金属に影響を及ぼさない程度の弱アルカリ溶液を、それぞれ用いることができる。その他にも、ナイロン・ポリエステル・塩化ビニリデン等の有機合成繊維は、塩化エチル・酢酸エチル・アセトン・テトラヒドロフラン・クロロホルム・四塩化炭素等の有機溶剤に溶解する。
【００６９】
請求項１５の発明にかかる金属製織物は、混合糸を多重織りしてなる混合糸織物を所定温度の水中または液中に浸して水溶性繊維または溶融性繊維を溶解・除去してなるものである。これによって、厚みを有する金属製織物を得ることができ、電磁波遮蔽材、金属フィルターを始めとして幅広い応用が可能になる。
【００７０】
請求項１６の発明にかかる金属製織物は、混合糸を３次元構造に織成してなる混合糸織物を所定温度の水中または液中に浸して水溶性繊維または溶融性繊維を溶解・除去してなるものである。これによって、３次元構造を有する金属製織物が得られ、幅広い応用が可能になる。
【００７１】
請求項１７の発明にかかる金属製織物は、導電性織物若しくは混合糸織物を加熱することによって通常の可紡性繊維、伸縮性を有する繊維、水溶性繊維または溶融性繊維のみを融解・除去または燃焼・除去してなるものである。通常の可紡性繊維、伸縮性を有する繊維、水溶性繊維または溶融性繊維の融点または発火点に比べて金属の融点はずっと高いので、加熱してこれらの繊維を融解・除去または燃焼・除去することによって金属線材のみからなる織物を製造することができ、電磁波遮蔽材、金属フィルターを始めとして細い金属線から形成される製品への応用が可能になる。
【００７２】
請求項１８の発明にかかる金属製織物は、前記導電性の金属線材を導電性を有する磁性体としたものであるから、請求項１３乃至請求項１６のいずれか１つに記載の効果に加えて、磁性体としての機能を合わせ持つから、電磁波の遮蔽として良好な特性を持たせることができる。
【発明を実施するための最良の形態】
【００７３】
以下、本発明の実施の形態について、図面を参照しつつ説明する。
【００７４】
実施の形態１
まず、本発明の実施の形態１について、図１を参照して説明する。図１（ａ）は本発明の実施の形態１にかかる導電性織物を構成する混合糸の構成を示す拡大図、（ｂ）は本発明の実施の形態１にかかる導電性織物の全体構成を示す斜視図である。そして、図５は本発明の実施の形態１にかかる導電性織物を製造する糸の状態を示す写真１としての図、図６は本発明の実施の形態１にかかる導電性織物の実施物を示す写真２としての図、図７は本発明の実施の形態１にかかる導電性織物の実施物を示す写真３としての図である。
【００７５】
図１（ａ）に示されるように、本実施の形態１の導電性織物１を構成する混合糸２は、複数本の通常の可紡性繊維としてのナイロン繊維の束３を中心にして、このナイロン繊維３に導電性金属線材としてのニッケルメッキされた銅線材４をＺ撚り（４ａ）及びＳ撚り（４ｂ）して形成されている。ニッケルメッキ銅線材４の太さは、約８０μｍである。これによって、ニッケルメッキ銅線材４は必要な太さのナイロン繊維３を中心に撚られているために伸縮性に富み、ナイロン繊維３ができるだけニッケルメッキ銅線材４で覆われるようにしても形成された混合糸２が強度と柔軟性を充分に有するため、容易に通常の織機で織物とすることができる。
【００７６】
このようにして形成された混合糸２を織機で織って、図１（ｂ）に示されるような導電性織物１を製造した。図１（ｂ）に拡大して示されるように、この導電性織物１の表面にはニッケルメッキ銅線材４がかなりの割合で露出している。したがって、電磁波遮蔽性能も大きいものと期待される。そこで、この導電性織物１の電磁波遮蔽性能を測定したところ、周波数１００ＭＨｚにおいて６５ｄＢ〜７０ｄＢという高い値を示した。なお、かつ、この導電性織物１は薄いため二重にしても電磁波遮蔽用カーテンや電磁波遮蔽作業着等に応用することができるので、二重にした場合の電磁波遮蔽性能を測定したところ、周波数１００ＭＨｚにおいて１４０ｄＢという大きな電磁波遮蔽性能を示した。
【００７７】
このようにして、本実施の形態にかかる導電性織物１においては、表面に露出する導電性金属線材としてのニッケルメッキ銅線材４の面積の割合をできるだけ大きくすることによってより大きな電磁波遮蔽性能を有しながら、通常の織物と全く同じように織機で織ることができる。したがって、電磁波遮蔽用カーテンや電磁波遮蔽用シート、金属の感触が気にならないエプロン型の衣服の前面だけに導電性織物１を縫付けた電磁波遮蔽作業着等に応用することができる。
【００７８】
なお、写真２及び写真３は、図１に対応する実施物であり、Ｚ撚り（４ａ）及びＳ撚り（４ｂ）のピッチは、写真１に示すように比較的粗いものとしている。したがって、Ｚ撚り（４ａ）及びＳ撚り（４ｂ）のピッチを変化させるだけで、電磁波遮蔽材としての特性が大きく変化すると推定される。
【００７９】
また、このようにして製造された導電性織物１は可撓性に優れているため、テープ状（包帯状）に裁断して、電磁波遮蔽したい部分または全体に巻き付け、ナイロン繊維３部分を溶融・固化させて止めることによって、様々な形状の部分または全体を容易に電磁波遮蔽することができる。
【００８０】
実施の形態２
次に、本発明の実施の形態２について、図２を参照して説明する。図２（ａ）は本発明の実施の形態２にかかる導電性織物を構成する混合糸の構成を示す拡大図、（ｂ）は本発明の実施の形態２にかかる導電性織物の全体構成を示す斜視図である。
【００８１】
図２（ａ）に示されるように、本実施の形態２の導電性織物６を構成する混合糸７は、中心に複数本の通常の可紡性繊維としてのナイロン繊維の束３を中心にして、このナイロン繊維３に導電性金属線材としてのニッケルメッキ銅線材４を各３本ずつＺ撚り（４ａ）及びＳ撚り（４ｂ）して、ナイロン繊維３の大部分が導電性金属線材としてのニッケルメッキ銅線材４で覆われるように形成されている。ニッケルメッキ銅線材４の太さは、実施の形態１と同じく約８０μｍである。これによって、ニッケルメッキ銅線材４は必要電磁波遮蔽な太さのナイロン繊維３を中心に撚られているために伸縮性に富み、ナイロン繊維３の大部分がニッケルメッキ銅線材４で覆われるようにしても形成された混合糸７が強度と柔軟性を充分に有するため、容易に通常の織機で織物とすることができる。
【００８２】
図２（ｂ）に示されるように、この混合糸７によって織られた本実施の形態２の導電性織物６は、混合糸７が中心にナイロン繊維３を配置し、大部分がニッケルメッキ銅線材４で覆われるように周囲に各３本ずつのニッケルメッキ銅線材４をＺ撚り（４ａ）及びＳ撚り（４ｂ）して形成されているので、織成された織物６の表面には殆どニッケルメッキ銅線材４のみが露出していることになり、したがってさらに電磁波遮蔽性に優れた導電性織物となる。よって、より優れた電磁波遮蔽材として電磁波遮蔽用カーテンや電磁波遮蔽用シート、金属の感触が気にならないエプロン型の衣服の前面だけに導電性織物を縫付けた電磁波遮蔽作業着等に応用することができる。
【００８３】
このようにして、本実施の形態２の導電性織物６においては、表面に露出する導電性金属線材としてのニッケルメッキ銅線材４の面積の割合を最大限に大きくすることによってさらに大きな電磁波遮蔽性能を有しながら、通常の織物と全く同じように織機で織ることができる。
【００８４】
実施の形態３
次に、本発明の実施の形態３について、図３及び図４を参照して説明する。図３（ａ）は本発明の実施の形態３にかかる金属製織物を製造するための混合糸織物を構成する混合糸の構成を示す拡大図、（ｂ）は混合糸織物の全体構成を示す斜視図である。図４（ａ）は本発明の実施の形態３にかかる金属製織物を製造するための混合糸織物を温水中に浸した後の混合糸の状態を示す拡大図、（ｂ）は本発明の実施の形態３にかかる金属製織物の全体構成を示す斜視図である。
【００８５】
図３（ａ）に示されるように、本実施の形態３にかかる金属製織物を製造するための混合糸織物１０を構成する混合糸１２は、複数本の水溶性繊維としての水溶性ビニロン繊維の束１３を中心にして、この水溶性ビニロン繊維１３に金属線材としてのステンレス線材１４をＺ撚り（１４ａ）及びＳ撚り（１４ｂ）して形成されている。これによって、ステンレス線材１４は必要な太さの水溶性ビニロン繊維１３を中心に撚られているために伸縮性に富み、形成された混合糸１２が強度と柔軟性を充分に有するため、容易に通常の織機で織物とすることができる。このようにして形成された混合糸１２を織機で織って、図３（ｂ）に示されるような混合糸織物１０を製造した。
【００８６】
この混合糸織物１０を約６０℃の温水中に浸して、混合糸織物１０の内部まで温水が行き渡るように充分に振盪させる。これによって、混合糸１２を構成する水溶性ビニロン繊維１３が約６０℃の温水に溶解して、図４（ａ）に示されるように、ステンレス線材１４のみが残された構造１２Ａとなる。したがって、図３（ｂ）に示される混合糸織物１０は、図４（ｂ）に示されるように、ステンレス線材１４のみによって構成される金属製織物１１となり、金属の感触が気にならないエプロン型の衣服の前面だけに金属製織物１１を縫付けた電磁波遮蔽作業着、金属フィルターを始めとして細いステンレス線材１４から形成される製品への応用が可能になる。金属製織物１１の目の細かさやステンレス線材１４の太さは、混合糸１２を形成するときの水溶性ビニロン繊維１３の太さとステンレス線材１４の太さを適宜選択することによって、任意に調整することができる。
【００８７】
このようにして、本実施の形態３にかかる金属製織物１１においては、優れた電磁波遮蔽性能を有するとともに、用途に応じて目の細かさや金属線材の太さを任意に調整できる金属線材のみからなる金属製織物となる。
【００８８】
実施の形態４
次に、本発明の実施の形態４について、図８を参照して説明する。図８（ａ）は本発明の実施の形態４にかかる導電性織物の構成を示す拡大縦断面図、（ｂ）は導電性織物の全体構成を示す斜視図である。
【００８９】
図８（ａ）に示されるように、本実施の形態４にかかる導電性織物２１は、図１（ａ）に示される実施の形態１の混合糸２によって織成されている。即ち、混合糸２は複数本の通常の可紡性繊維としてのナイロン繊維の束３を中心にして、このナイロン繊維３に導電性金属線材としてのニッケルメッキされた銅線材４をＺ撚り（４ａ）及びＳ撚り（４ｂ）して形成されている。ニッケルメッキ銅線材４の太さは、約８０μｍである。本実施の形態４にかかる導電性織物２１が実施の形態１の導電性織物１と異なるのは、図８（ａ）に示されるように二重織りされている点である。
【００９０】
ニッケルメッキ銅線材４は必要な太さのナイロン繊維３を中心に撚られているために伸縮性に富み、ナイロン繊維３ができるだけニッケルメッキ銅線材４で覆われるようにしても形成された混合糸２が強度と柔軟性を充分に有するため、容易に通常の織機で一度に二重織りすることができる。これによって、導電性織物２１に含まれるニッケルメッキ銅線材４の絶対量が増加するため、より優れた電磁波遮蔽性能を有する導電性織物２１を得ることができる。したがって、電磁波遮蔽用カーテンや電磁波遮蔽用シート、金属の感触が気にならないエプロン型の衣服の前面だけに導電性織物２１を縫付けた電磁波遮蔽作業着等に応用することができる。
【００９１】
本実施の形態４においては、多重織りの導電性織物の一例として二重織りの導電性織物２１について説明したが、混合糸２が強度と柔軟性を充分に有するため、三重織り・四重織り・五重織りも可能である。また、混合糸２の代わりに、複数本の水溶性繊維としての水溶性ビニロン繊維の束１３を中心にして、この水溶性ビニロン繊維１３に金属線材としてのステンレス線材１４をＺ撚り（１４ａ）及びＳ撚り（１４ｂ）して形成された混合糸１２を用いて多重織りの混合糸織物を織成し、約６０℃の温水中に浸して混合糸１２を構成する水溶性ビニロン繊維１３を溶解させれば、多重織りの金属製織物を製造することもできる。
【００９２】
実施の形態５
次に、本発明の実施の形態５について、図９を参照して説明する。図９（ａ）は本発明の実施の形態５にかかる導電性織物の構成を示す拡大縦断面図、（ｂ）は導電性織物の全体構成を示す斜視図である。
【００９３】
図９（ａ）に示されるように、本実施の形態５にかかる導電性織物２２も、図１（ａ）に示される実施の形態１の混合糸２によって織成されている。即ち、混合糸２は複数本の通常の可紡性繊維としてのナイロン繊維の束３を中心にして、このナイロン繊維３に導電性金属線材としてのニッケルメッキされた銅線材４をＺ撚り（４ａ）及びＳ撚り（４ｂ）して形成されている。ニッケルメッキ銅線材４の太さは、約８０μｍである。本実施の形態５にかかる導電性織物２２が実施の形態１の導電性織物１と異なるのは、図９（ａ）に示されるように、段ボールのような３次元構造を有する点である。この導電性織物２２は襞織りという織り方で織られた物で、３枚の一重織りの織物を平行して織りながら中間の織物のみを遅らせたり進ませたりすることによって、上下の織物と接続させたものである。
【００９４】
このように、ニッケルメッキされた銅線材４を撚り込んだ混合糸２で立体的な構造を形成することによって、多重織りの効果とともに内部に適当な空間ができることから、さらに優れた電磁波遮蔽性能を有する導電性織物２２を得ることができる。なお、混合糸２の代わりに、水溶性ビニロン繊維の束１３を中心にしてステンレス線材１４をＺ撚り（１４ａ）及びＳ撚り（１４ｂ）して形成された混合糸１２を用いて３次元構造を有する混合糸織物を織成し、約６０℃の温水中に浸して混合糸１２を構成する水溶性ビニロン繊維１３を溶解させれば、３次元構造を有する金属製織物を製造することもできる。
【００９５】
実施の形態６
次に、本発明の実施の形態６について、図１０及び図１１を参照して説明する。図１０（ａ）は本発明の実施の形態６にかかる伸縮性を有する導電性織物を製造するための混合糸織物を構成する混合糸の構成を示す拡大図、（ｂ）は混合糸織物の全体構成を示す斜視図である。図１１（ａ）は本発明の実施の形態６にかかる伸縮性を有する導電性織物を製造するための混合糸織物を温水中に浸した後の混合糸の状態を示す拡大図、（ｂ）は本発明の実施の形態６にかかる伸縮性を有する導電性織物の全体構成を示す斜視図である。
【００９６】
図１０（ａ）に示されるように、本実施の形態６にかかる伸縮性を有する導電性織物を製造するための混合糸織物２７を構成する混合糸２５は、複数本の水溶性繊維としての水溶性ビニロン繊維の束１３と複数本の伸縮性を有する繊維としてのポリエステルからなるＦＴＹ（フィラメント・ツイステッド・ヤーン）（以下、「ポリエステル製ＦＴＹ」ともいう。）の束２６とを中心にして、この水溶性ビニロン繊維１３及びポリエステル製ＦＴＹ２６の束に金属線材としてのステンレス線材１４をＺ撚り（１４ａ）及びＳ撚り（１４ｂ）して形成されている。これによって、ステンレス線材１４は必要な太さの水溶性ビニロン繊維１３及びポリエステル製ＦＴＹ２６を中心に撚られているために伸縮性に富み、形成された混合糸２５が強度と柔軟性を充分に有するため、容易に通常の織機で織物とすることができる。このようにして形成された混合糸２５を織機で織って、図１０（ｂ）に示されるような混合糸織物２７を製造した。
【００９７】
この混合糸織物２７を約６０℃の温水中に浸して、混合糸織物２７の内部まで温水が行き渡るように充分に振盪させる。これによって、混合糸２５を構成する水溶性ビニロン繊維１３のみが約６０℃の温水に溶解して、図１１（ａ）に示されるように、ポリエステル製ＦＴＹ２６及びステンレス線材１４が残され、しかも両者の間に溶解した水溶性ビニロン繊維１３の分の隙間が形成された構造２５Ａとなる。したがって、図１０（ｂ）に示される混合糸織物２７は、図１１（ｂ）に示されるように、ポリエステル製ＦＴＹ２６及びステンレス線材１４によって構成される顕著な伸縮性を有する導電性織物２８となる。
【００９８】
具体的には、この導電性織物２８は約２４〜２５％もの伸縮性を示し、金属の感触が気にならないエプロン型の衣服の前面だけに導電性織物２８を縫付けた電磁波遮蔽作業着を始めとして細いステンレス線材１４から形成される製品への応用が可能になる。
【００９９】
導電性織物２８の目の細かさやステンレス線材１４の太さは、混合糸２５を形成するときの水溶性ビニロン繊維１３の太さとステンレス線材１４の太さを適宜選択することによって、任意に調整することができる。
【０１００】
このようにして、本実施の形態６にかかる伸縮性を有する導電性織物２８においては、優れた電磁波遮蔽性能を有するとともに、用途に応じて目の細かさや金属線材の太さを任意に調整できる伸縮性を有する導電性織物となる。
【０１０１】
実施の形態７
次に、本発明の実施の形態７について、図１２及び図１３を参照して説明する。図１２（ａ）は本発明の実施の形態７にかかる伸縮性を有する導電性織物を製造するための混合糸織物を構成する混合糸の芯となる元糸の構成を示す拡大図、（ｂ）は混合糸織物を構成する混合糸の構成を示す拡大図、（ｃ）は混合糸織物の全体構成を示す斜視図である。図１３（ａ）は本発明の実施の形態７にかかる伸縮性を有する導電性織物を製造するための混合糸織物を温水中に浸した後の混合糸の状態を示す拡大図、（ｂ）は本発明の実施の形態７にかかる伸縮性を有する導電性織物の全体構成を示す斜視図である。
【０１０２】
図１２（ａ）に示されるように、本実施の形態７にかかる伸縮性を有する導電性織物を製造するための混合糸織物３３を構成する混合糸３２の芯となる元糸３０は、複数本の伸縮性を有する繊維としてのポリエステル製ＦＴＹの束２６を中心にして、このポリエステル製ＦＴＹ２６の束に複数本の水溶性繊維としての水溶性ビニロン繊維の束１３をＺ撚り（１３ａ）及びＳ撚り（１３ｂ）して形成されている。そして、図１２（ｂ）に示されるように、本実施の形態７にかかる伸縮性を有する導電性織物を製造するための混合糸織物３３を構成する混合糸３２は、この元糸３０を中心にして、金属線材としてのステンレス線材１４をＺ撚り（１４ａ）及びＳ撚り（１４ｂ）して形成されている。
【０１０３】
これによって、ステンレス線材１４は必要な太さの水溶性ビニロン繊維１３及びポリエステル製ＦＴＹ２６からなる元糸３０を中心に撚られているために伸縮性に富み、形成された混合糸３２が強度と柔軟性を充分に有するため、容易に通常の織機で織物とすることができる。このようにして形成された混合糸３２を織機で織って、図１２（ｃ）に示されるような混合糸織物３３を製造した。
【０１０４】
この混合糸織物３３を約６０℃の温水中に浸して、混合糸織物３３の内部まで温水が行き渡るように充分に振盪させる。これによって、混合糸３２の芯をなす元糸３０を構成する水溶性ビニロン繊維１３のみが約６０℃の温水に溶解して、図１３（ａ）に示されるように、ポリエステル製ＦＴＹ２６及びステンレス線材１４が残され、しかも両者の間に溶解した水溶性ビニロン繊維１３の分の隙間が形成された構造３２Ａとなる。したがって、図１２（ｃ）に示される混合糸織物３３は、図１３（ｂ）に示されるように、ポリエステル製ＦＴＹ２６及びステンレス線材１４によって構成される顕著な伸縮性を有する導電性織物３５となる。
【０１０５】
具体的には、この導電性織物３５は約１５％もの伸縮性を示し、金属の感触が気にならないエプロン型の衣服の前面だけに導電性織物３５を縫付けた電磁波遮蔽作業着を始めとして細いステンレス線材１４から形成される製品への応用が可能になる。
【０１０６】
導電性織物３５の目の細かさやステンレス線材１４の太さは、混合糸３２を形成するときの水溶性ビニロン繊維１３の太さとステンレス線材１４の太さを適宜選択することによって、任意に調整することができる。
【０１０７】
このようにして、本実施の形態７にかかる伸縮性を有する導電性織物３５においては、優れた電磁波遮蔽性能を有するとともに、用途に応じて目の細かさや金属線材の太さを任意に調整できる伸縮性を有する導電性織物となる。
【０１０８】
実施の形態８
次に、本発明の実施の形態８について、図１４を参照して説明する。図１４は本発明の実施の形態８にかかる伸縮性を有する導電性織物の全体構成を示す斜視図である。
【０１０９】
図１４に示されるように、本実施の形態８の伸縮性を有する導電性織物３６は、上記実施の形態１にかかる混合糸２と、やや太めの伸縮性を有する繊維としての綿からなるＣＳＹ（コア・スパン・ヤーン）（以下、「綿製ＣＳＹ」ともいう。）の束３７から織成されている。図１（ａ）に示されるように、混合糸２は、複数本の通常の可紡性繊維としてのナイロン繊維の束３を中心にして、このナイロン繊維３に導電性金属線材としてのニッケルメッキされた銅線材４をＺ撚り（４ａ）及びＳ撚り（４ｂ）して形成されている。
【０１１０】
ここで、図１４に示されるように、伸縮性を有する導電性織物３６においては、混合糸２と伸縮性を有する繊維としての綿製ＣＳＹ３７とが、縦方向にも横方向にも交互に配置されている。これによって、本実施の形態８にかかる導電性織物３６は顕著な伸縮性を有する導電性織物となり、金属の感触が気にならないエプロン型の衣服の前面だけに導電性織物３６を縫付けた電磁波遮蔽作業着を始めとして細いニッケルメッキされた銅線材４から形成される製品への応用が可能になる。
【０１１１】
実施の形態９
次に、本発明の実施の形態９について、図１５を参照して説明する。図１５は本発明の実施の形態９にかかる伸縮性を有する導電性織物の全体構成を示す斜視図である。
【０１１２】
図１５に示されるように、本実施の形態９の伸縮性を有する導電性織物４０は、上記実施の形態８にかかるやや太めの伸縮性を有する繊維としての綿製ＣＳＹの束３７と、やや太めの柔軟性を有する導電性金属線材としてのニッケルメッキされた銅線材３８から織成されている。
【０１１３】
ここで、図１５に示されるように、伸縮性を有する導電性織物４０においては、縦糸としてはニッケルメッキされた銅線材３８のみが、横糸としては綿製ＣＳＹ３７のみが、それぞれ用いられている。これによって、本実施の形態９にかかる導電性織物４０は横方向に顕著な伸縮性を有する導電性織物となり、金属の感触が気にならないエプロン型の衣服の前面だけに導電性織物４０を縫付けた電磁波遮蔽作業着を始めとしてやや太めのニッケルメッキされた銅線材３８から形成される製品への応用が可能になる。
【０１１４】
上記各実施の形態においては、混合糸を形成する際に導電性金属線材をＺ撚り及びＳ撚りしているが、１本または複数本の導電性金属線材をＺ撚りのみまたはＳ撚りのみすることによって混合糸を形成しても良い。上記実施の形態７においても、元糸を形成する際に水溶性繊維をＺ撚り及びＳ撚りしているが、１本または複数本の水溶性繊維をＺ撚りのみまたはＳ撚りのみすることによって元糸を形成しても良い。
【０１１５】
また、上記実施の形態１，２，４，５，８，９においては、導電性金属線材としてニッケルメッキ銅線材４，３８を使用しているが、これに限られるものではなく、その他の導電性金属線材を使用しても良い。勿論、導電性を有し、かつ、磁性体、特に、強磁性体であれば、静電及び磁気的に遮蔽に好適となる。
【０１１６】
さらに、上記実施の形態３，６，７においては水溶性繊維を用いているが、溶融性繊維を用いて、これに少なくとも導電性の金属線材をＺ撚り及び／またはＳ撚りして形成した混合糸を織成してなる混合糸織物を所定温度の液中に浸して溶融性繊維を溶解・除去して金属製織物を形成しても良い。これによって、水溶性繊維の問題点である導電性の金属線材に錆がくる可能性をなくすことができる。
【０１１７】
ここで、「溶融性繊維」としては、例えばポリエステル、羊毛等を用いることができ、「溶融性繊維」を溶解させるための「溶液」としては、例えばポリエステルに対してはフェノールと四塩化エタンの混合液を、また羊毛に対しては金属に影響を及ぼさない程度の弱アルカリ溶液を、それぞれ用いることができる。その他にも、ナイロン・ポリエステル・塩化ビニリデン等の有機合成繊維は、塩化エチル・酢酸エチル・アセトン・テトラヒドロフラン・クロロホルム・四塩化炭素等の有機溶剤に溶解する。
【０１１８】
したがって、上記実施の形態３における水溶性ビニロン繊維１３の代わりにポリエステル繊維を用いて混合糸織物を製造し、この混合糸織物をフェノールと四塩化エタンの混合液中に浸して、混合糸織物の内部まで混合液が行き渡るように充分に振盪させれば、ポリエステル繊維がフェノールと四塩化エタンの混合液に溶解して、金属製織物を容易に製造することができる。
【０１１９】
また、上記各実施の形態にかかる導電性織物１，６，２１，２２、混合糸織物１０，２７，３３を加熱することによって、通常の可紡性繊維としてのナイロン繊維３、水溶性繊維としての水溶性ビニロン繊維１３、伸縮性を有する繊維としてのポリエステルからなるＦＴＹ（フィラメント・ツイステッド・ヤーン）２６や綿からなるＣＳＹ（コア・スパン・ヤーン）３７を融解・除去または燃焼・除去して金属製織物を形成することもできる。
【０１２０】
さらに、伸縮性を有する繊維として、上記実施の形態６，７においてはポリエステルからなるＦＴＹを用いた例を示し、実施の形態８，９においては綿からなるＣＳＹを用いた例を示したが、実施の形態６，７において綿製ＣＳＹを用いても良いし、実施の形態８，９においてポリエステル製ＦＴＹを用いることもでき、さらにその他の材質からなるＦＴＹ、ＣＳＹを始めとして、他の伸縮性を有する繊維を用いることもできる。
【０１２１】
そして、導電性織物及び金属製織物のその他の部分の構成、形状、数量、材質、大きさ、接続関係等についても、上記各実施の形態に限定されるものではない。
【０１２２】
さらに、本発明の導電性織物及び金属製織物は、電池の電極としての使用、絨毯の基布として植毛された繊維に帯電した電荷を逃がすのにも使用できる。勿論、自動車等の乗物のシートに用いて繊維に帯電した電荷を逃がすこともできる。特に、金属製織物は、メタルラスまたはワイヤラス等と同様に建材にも使用できる。
【図面の簡単な説明】
【０１２３】
【図１】図１（ａ）は本発明の実施の形態１にかかる導電性織物を構成する混合糸の構成を示す拡大図、（ｂ）は本発明の実施の形態１にかかる導電性織物の全体構成を示す斜視図である。
【図２】図２（ａ）は本発明の実施の形態２にかかる導電性織物を構成する混合糸の構成を示す拡大図、（ｂ）は本発明の実施の形態２にかかる導電性織物の全体構成を示す斜視図である。
【図３】図３（ａ）は本発明の実施の形態３にかかる金属製織物を製造するための混合糸織物を構成する混合糸の構成を示す拡大図、（ｂ）は混合糸織物の全体構成を示す斜視図である。
【図４】図４（ａ）は本発明の実施の形態３にかかる金属製織物を製造するための混合糸織物を温水中に浸した後の混合糸の状態を示す拡大図、（ｂ）は本発明の実施の形態３にかかる金属製織物の全体構成を示す斜視図である。
【図５】図５は本発明の実施の形態１にかかる導電性織物を製造する糸の状態を示す写真１としての図である。
【図６】図６は本発明の実施の形態１にかかる導電性織物の実施物を示す写真２としての図である。
【図７】図７は本発明の実施の形態１にかかる導電性織物の実施物を示す写真３としての図である。
【図８】図８（ａ）は本発明の実施の形態４にかかる導電性織物の構成を示す拡大縦断面図、（ｂ）は導電性織物の全体構成を示す斜視図である。
【図９】図９（ａ）は本発明の実施の形態５にかかる導電性織物の構成を示す拡大縦断面図、（ｂ）は導電性織物の全体構成を示す斜視図である。
【図１０】図１０（ａ）は本発明の実施の形態６にかかる伸縮性を有する導電性織物を製造するための混合糸織物を構成する混合糸の構成を示す拡大図、（ｂ）は混合糸織物の全体構成を示す斜視図である。
【図１１】図１１（ａ）は本発明の実施の形態６にかかる伸縮性を有する導電性織物を製造するための混合糸織物を温水中に浸した後の混合糸の状態を示す拡大図、（ｂ）は本発明の実施の形態６にかかる伸縮性を有する導電性織物の全体構成を示す斜視図である。
【図１２】図１２（ａ）は本発明の実施の形態７にかかる伸縮性を有する導電性織物を製造するための混合糸織物を構成する混合糸の芯となる元糸の構成を示す拡大図、（ｂ）は混合糸織物を構成する混合糸の構成を示す拡大図、（ｃ）は混合糸織物の全体構成を示す斜視図である。
【図１３】図１３（ａ）は本発明の実施の形態７にかかる伸縮性を有する導電性織物を製造するための混合糸織物を温水中に浸した後の混合糸の状態を示す拡大図、（ｂ）は本発明の実施の形態７にかかる伸縮性を有する導電性織物の全体構成を示す斜視図である。
【図１４】図１４は本発明の実施の形態８にかかる伸縮性を有する導電性織物の全体構成を示す斜視図である。
【図１５】図１５は本発明の実施の形態９にかかる伸縮性を有する導電性織物の全体構成を示す斜視図である。
【符号の説明】
【０１２４】
１，６，２１，２２  導電性織物
２，７，１２，２５，３２  混合糸
３  通常の可紡性繊維
４，３８  導電性金属線材
１０，２７，３３  混合糸織物
１１  金属製織物
１３  水溶性繊維
１４  金属線材
２６，３７  伸縮性を有する繊維
２８，３５，３６，４０  伸縮性を有する導電性織物
３０  元糸
【図１】
2006124900.tif 000003
【図２】
2006124900.tif 000004
【図３】
2006124900.tif 000005
【図４】
2006124900.tif 000006
【図８】
2006124900.tif 000007
【図９】
2006124900.tif 000008
【図１０】
2006124900.tif 000009
【図１１】
2006124900.tif 000010
【図１２】
2006124900.tif 000011
【図１３】
2006124900.tif 000012
【図１４】
2006124900.tif 000013
【図１５】
2006124900.tif 000014
【図５】
2006124900.tif 000015
【図６】
2006124900.tif 000016
【図７】
2006124900.tif 000017